【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
近赤外感光性組成物であって、
（ａ）  下記式（Ｉ）の化合物から選択される近赤外染料と；
【化１】
1999149154.tif 000001
：｛前記式中、Ａは
【化２】
1999149154.tif 000002
からなる群より選ばれ；Ｄ1 は、
【化３】
1999149154.tif 000003
からなる群より選ばれる複素環構造を表し；Ｄ2 は、
【化４】
1999149154.tif 000004
からなる群より選ばれる複素環構造を表し；Ｒ1 またはＲ2 が、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 が、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはカルボキシＣ1 〜Ｃ6 アルキルであり；Ｚが、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 が、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）
（ｂ）  ヘキサアリールビイミダゾール化合物と；
（ｃ）  光重合性材料および連鎖移動剤と、
もしくは、（ｃ）の代わりに、
（ｄ）光画像形成性染料と、を含有し、
近赤外放射に対し露光させると、直ちに（１）効果的な光重合か、または（２）効果的な光画像形成、を生じることを特徴とする、近赤外感光性組成物。
【請求項２】
前記近赤外染料が、ＤＦ−１４１３、ＤＦ−１４１９、ＤＦ−１４２２、ＤＦ−１４２９、ＤＦ−１６６８、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光重合性材料が、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノールＡジメタクリレート、およびトリエチレングリコールジメタクリレートからなる群より選ばれ、かつ、前記連鎖移動剤が、Ｎ−フェニルグリシン、ジュロリジン、２−メルカプトベンゾキサゾール、２, ６−ジイソプロピル−Ｎ, Ｎ−ジメチルアニリン、ホウ酸塩、および有機チオールからなる群より選ばれるか、もしくは、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、請求項１に記載の組成物。
【請求項３】
前記近赤外染料が全組成物の少なくとも０. ５重量％存在し；前記ヘキサアリールビイミダゾール化合物が全組成物の少なくとも０. ５重量％存在し；ならびに、前記光重合性材料が全組成物の少なくとも２０重量％存在し、かつ、前記連鎖移動剤が全組成物の少なくとも０. １重量％存在するか、もしくは、前記光画像形成性染料が全組成物の少なくとも０. ５重量％存在することを特徴とする、請求項１に記載の組成物。
【請求項４】
請求項１に記載の組成物において、更にバインダー・ポリマーを含有することを特徴とする組成物。
【請求項５】
（ａ）支持体と、（ｂ）光重合性組成物とを含有する光重合性素子であって、
該光重合性組成物が、
（ｉ）  下記式（Ｉ）の化合物から選択される近赤外染料と；
【化５】
1999149154.tif 000005
：｛前記式中、Ａは、
【化６】
1999149154.tif 000006
であり；Ｄ1 は、
【化７】
1999149154.tif 000007
からなる群より選ばれる複素環構造を表し；Ｄ2 は、
【化８】
1999149154.tif 000008
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝
（ｉｉ）ヘキサアリールビイミダゾール化合物と；
（ｉｉｉ）光重合性材料および連鎖移動剤と；そして
（ｉｖ）バインダー・ポリマーと；
を含有し、かつ、画像形成するよう近赤外放射に対し露光させると、直ちに、前記近赤外染料が前記ヘキサアリールビイミダゾール化合物を活性化し、前記光重合性材料の効果的な重合を開始することを特徴とする素子。
【請求項６】
画像形成するよう露光させた光重合素子の製造方法であって、
（１）支持体および光重合性組成物を含有する光重合性素子を調製する工程であって、該光重合性組成物が、
（ｉ）下記式（Ｉ）の化合物から選択される近赤外染料と；
【化９】
1999149154.tif 000009
：｛前記式中、Ａは、
【化１０】
1999149154.tif 000010
であり；Ｄ1 は、
【化１１】
1999149154.tif 000011
からなる群より選ばれる複素環構造を表し；Ｄ2 は、
【化１２】
1999149154.tif 000012
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてもよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝；
（ｉｉ）ヘキサアリールビイミダゾール化合物と；
（ｉｉｉ）光重合性材料および連鎖移動剤と；そして
（ｉｖ）バインダー・ポリマーと；
を含有するものである工程と；
（２）前記光重合性素子を、画像形成するよう近赤外放射に対し露光させる工程と；そして
（３）工程（２）の、画像形成するよう露光させた素子を現像する工程と、を具えることを特徴とする方法。
【手続補正２】
【補正対象書類名】明細書
【補正対象項目名】０１４４
【補正方法】変更
【補正の内容】
【０１４４】
【表１】
1999149154.tif 000013
本明細書に開示される代表的な発明を以下に列記する。
１．近赤外感光性組成物であって、
（ａ）近赤外染料と；
（ｂ）ヘキサアリールビイミダゾール化合物と；
（ｃ）光重合性材料および連鎖移動剤と、もしくは、（ｃ）の代わりに、（ｄ）光画像形成性染料と、を含有し、近赤外放射に対し露光させると、直ちに（１）効果的な光重合か、または（２）効果的な光画像形成、を生じることを特徴とする、近赤外感光性組成物。
２．前記近赤外染料が、
【化１３】
1999149154.tif 000014
の化合物から選ばれる：｛前記式中、Ａは
【化１４】
1999149154.tif 000015
であり；Ｄ1 は、
【化１５】
1999149154.tif 000016
であり；Ｄ2 は、
【化１６】
1999149154.tif 000017
であり；Ｒ1 またはＲ2 は、独立して、Ｈ、Ｃ1 〜Ｃ6 アルキルまたは、置換されていないか、もしくはハロゲン、−Ｏ（Ｃ1 〜Ｃ6 アルキル）、−Ｏアリール、アリールあるいはＣＦ3 、（Ｃ1 〜Ｃ6 アルキル）アリール、あるいはＨで置換されていてよいフェニルまたはナフチルであるアリールであり；
【化１７】
1999149154.tif 000018
は、フェニルまたはナフチルから選ばれる芳香環であり；
【化１８】
1999149154.tif 000019
は、ベンゾピラジン、ベンゾ−１, ４−オキサジンまたは、ベンゾ−１, ４−チアジンから選ばれるヘテロアリール環であり；Ｕは、ＮＲ3 、Ｓ、ＰＲ3 またはＯであり；Ｙは、Ｃ（Ｒ1 ）（Ｒ2 ）、
【化１９】
1999149154.tif 000020
であり；Ｒ3 は、置換されていないか、もしくはＣＯ2 Ｈ、ＳＯ3 Ｈまたはそれらの塩で置換されているＣ1 〜Ｃ6 アルキルであり；Ｒ4 〜Ｒ7 は、独立して、Ｈ、ＯＣＨ3 、ＣＦ3 、ハロゲンから選ばれるものであり；Ｚは、ＮＲ8 、Ｃ、ＯまたはＳから選ばれ；Ｒ8 は、Ｈ、Ｃ1 〜Ｃ6 アルキル、（ＣＨ2 ）m ＣＯ2 Ｈまたは（ＣＨ2 ）mＣＯ2 （Ｃ1 〜Ｃ6 アルキル）から選ばれ；ｍは、０〜６であり；そしてｎは、１〜２であって、但し、Ａがエノラートアニオンを含有する場合は、対イオンＬ- は存在しない｝ことを特徴とする上記１．に記載の組成物。
３． Ａが、
【化２０】
1999149154.tif 000021
からなる群より選ばれる：Ｄ1 が、
【化２１】
1999149154.tif 000022
からなる群より選ばれる複素環構造を表し；Ｄ2 が
【化２２】
1999149154.tif 000023
からなる群より選ばれる複素環構造を表し；Ｒ1 またはＲ2 が、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 が、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはカルボキシＣ1 〜Ｃ6 アルキルであり；Ｚが、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 が、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）ことを特徴とする上記２．に記載の組成物。
４．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光重合性材料が、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノールＡジメタクリレート、およびトリエチレングリコールジメタクリレートからなる群より選ばれ、かつ、前記連鎖移動剤が、Ｎ−フェニルグリシン、ジュロリジン、２−メルカプトベンゾキサゾール、２, ６−ジイソプロピル−Ｎ, Ｎ−ジメチルアニリン、ホウ酸塩、および有機チオールからなる群より選ばれるか、もしくは、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記３．に記載の組成物。
５．前記近赤外染料が全組成物の少なくとも０. ５重量％存在し；前記ヘキサアリールビイミダゾール化合物が全組成物の少なくとも０. ５重量％存在し；ならびに、前記光重合性材料が全組成物の少なくとも２０重量％存在し、かつ、前記連鎖移動剤が全組成物の少なくとも０. １重量％存在するか、もしくは、前記光画像形成性染料が全組成物の少なくとも０. ５重量％存在することを特徴とする、上記１．、２．、３．または４．に記載の組成物。
６．上記１．、２．、３．または４．に記載の組成物において、更にバインダー・ポリマーを含有することを特徴とする組成物。
７．前記組成物が少なくとも０. ５重量％の近赤外染料を含有し、少なくとも１００ｍＷ／ｃｍ2 の出力密度で少なくとも２秒間、近赤外の光化学的放射に対し露光させると、直ちに（１）効果的な光重合か、または（２）効果的な光画像形成のいずれかを生じ、光重合または光画像形成感光性樹脂となることを特徴とする、上記１．、２．、３．または４．に記載の組成物。
８．（ａ）支持体と、（ｂ）光重合性組成物とを含有する光重合性素子であって、該光重合性組成物が、
（ｉ）近赤外染料と；
（ｉｉ）ヘキサアリールビイミダゾール化合物と；
（ｉｉｉ）光重合性材料および連鎖移動剤と；そして（iv）バインダー・ポリマーと；
を含有し、かつ、画像形成するよう近赤外放射に対し露光させると、直ちに、前記近赤外染料が前記ヘキサアリールビイミダゾール化合物を活性化し、前記光重合性材料の効果的な重合を開始することを特徴とする素子。
９． 前記近赤外染料が、
【化２３】
1999149154.tif 000024
の化合物より選ばれる：｛前記式中、Ａは、
【化２４】
1999149154.tif 000025
であり；Ｄ1 は、
【化２５】
1999149154.tif 000026
からなる群より選ばれる複素環構造を表し；Ｄ2 は、
【化２６】
1999149154.tif 000027
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝ことを特徴とする上記８．に記載の光重合性素子。
１０．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光重合性材料が、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノール Ａジメタクリレート、およびトリエチレングリコールジメタクリレートからなる群より選ばれ、かつ、前記連鎖移動剤が、Ｎ−フェニルグリシン、ジュロリジン、２−メルカプトベンゾキサゾール、２, ６−ジイソプロピル−Ｎ, Ｎ−ジメチルアニリン、ホウ酸塩、および有機チオールからなる群より選ばれるか、もしくは、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記９．に記載の光重合性素子。
１１．前記近赤外染料が０. ５〜５重量％存在し、前記ヘキサアリールビイミダゾール化合物が０. ５〜５重量％存在し、前記連鎖移動剤が０.１〜２重量％存在し、そして、前記光重合性材料が２０〜７０重量％存在することを特徴とする、上記８．、９．または１０．に記載の光重合性素子。
１２．（ａ）支持体と、（ｂ）光画像形成性組成物とを含有する光画像形成性素子であって、該光画像形成性組成物が、（ｉ）近赤外染料と；（ｉｉ）ヘキサアリールビイミダゾール化合物と；（ｉｉｉ）ロイコ染料と；、を含有し、かつ、画像形成するよう近赤外放射に対し露光させると、直ちに、前記近赤外染料が前記ヘキサアリールビイミダゾール化合物を活性化し、前記ロイコ染料の効果的な光画像形成を開始することを特徴とする素子。
１３．前記近赤外染料が、
【化２７】
1999149154.tif 000028
の化合物より選ばれる：｛前記式中、Ａは、
【化２８】
1999149154.tif 000029
であり；Ｄ1 は、
【化２９】
1999149154.tif 000030
からなる群より選ばれる複素環構造を表し；Ｄ2 は、
【化３０】
1999149154.tif 000031
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝ことを特徴とする上記１２．に記載の光画像形成性素子。
１４．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光画像形成性材料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記１３．に記載の光画像形成性素子。
１５．前記近赤外染料が０. ５〜５重量％存在し、前記ヘキサアリールビイミダゾール化合物が０. ５〜５重量％存在し、そして、前記ロイコ材料が０. ５〜１０重量％存在することを特徴とする、上記１２．、１３．または１４．に記載の光画像形成性素子。
１６．画像形成するよう露光させた光重合素子の製造方法であって、
（１）（ａ）支持体と、（ｂ）光重合性組成物とを含有する光重合性素子を調製する工程であって、該光重合性組成物が、（ｉ）近赤外染料と；
（ｉｉ）ヘキサアリールビイミダゾール化合物と；
（ｉｉｉ）光重合性材料および連鎖移動剤と；そして（ｉｖ）バインダー・ポリマーと；
を含有するものである工程と；
（２）前記光重合性素子を、画像形成するよう近赤外放射に対し露光させる工程と；
そして
（３）工程（２）の、画像形成するよう露光させた素子を現像する工程と、を具えることを特徴とする方法。
１７．前記近赤外染料が、
【化３１】
1999149154.tif 000032
の化合物より選ばれる：｛前記式中、Ａは、
【化３２】
1999149154.tif 000033
であり；Ｄ1 は、
【化３３】
1999149154.tif 000034
からなる群より選ばれる複素環構造を表し；Ｄ2 は、
【化３４】
1999149154.tif 000035
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてもよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはＣ1 〜Ｃ6 アルキルカルボキシであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝ことを特徴とする上記１６．に記載の製造方法。
１８．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２， ３, ５−ＴＣｌ−ＨＡＢＩ、およびＴＣＴＭ−ＨＡＢＩからなる群より選ばれ；ならびに、前記光重合性材料が、トリプロピレングリコールジアクリレート、トリメチロールプロパントリアクリレート、エトキシ化トリメチロールプロパントリアクリレート、プロポキシ化トリメチロールプロパントリアクリレート、エトキシ化ビスフェノール Ａジメタクリレート、およびトリエチレングリコールジメタクリレートからなる群より選ばれ、かつ、前記連鎖移動剤が、Ｎ−フェニルグリシン、ジュロリジン、２−メルカプトベンゾキサゾール、２, ６−ジイソプロピル−Ｎ, Ｎ−ジメチルアニリン、ホウ酸塩、および有機チオールからなる群より選ばれるか、もしくは、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記１７．に記載の製造方法。
１９．前記近赤外染料が０. ５〜５重量％存在し、前記ヘキサアリールビイミダゾール化合物が０. ５〜５重量％存在し、前記連鎖移動剤が０.１〜２重量％存在し、そして、前記光重合性材料が２０〜７０重量％存在することを特徴とする、上記１６．、１７．または１８．に記載の製造方法。
２０．画像形成するよう露光させた光画像形成素子の製造方法であって、（１）（ａ）支持体と、（ｂ）光画像形成性組成物とを含有する光画像形成性素子を調製する工程であって、該光画像形成性組成物が、（ｉ）近赤外染料と；（ｉｉ）ヘキサアリールビイミダゾール化合物と；そして（ｉｉｉ）ロイコ染料と；を含有するものである工程を具え、画像形成するよう近赤外放射に対し露光させると、直ちに前記近赤外染料が前記ヘキサアリールビイミダゾール化合物を活性化して、ロイコ染料の効果的な光画像形成を開始することを特徴とする方法。
２１．前記近ＩＲ染料が、
【化３５】
1999149154.tif 000036
の化合物より選ばれる：｛前記式中、Ａは、
【化３６】
1999149154.tif 000037
であり；Ｄ1 は、
【化３７】
1999149154.tif 000038
からなる群より選ばれる複素環構造を表し；Ｄ2 は、
【化３８】
1999149154.tif 000039
からなる群より選ばれる複素環構造を表し；Ｒ1 またはＲ2 は、独立して：Ｃ1 〜Ｃ6 アルキル；置換されていないか、もしくはハロゲン、−ＯＣ1 〜Ｃ6 アルキル、Ｏアリール、アリールまたはフェニル、ＣＦ3 で置換されていてもよいフェニルまたはナフチルであるアリール；およびＣ1 〜Ｃ6 アルキルアリールから選ばれ；Ｒ3 は、Ｃ1 〜Ｃ6 アルキル、スルホン酸Ｃ1 〜Ｃ6 アルキル、Ｃ1 〜Ｃ6 アルコキシカルボニルＣ1 〜Ｃ6 アルキル、またはカルボキシＣ1 〜Ｃ6 アルキルであり；Ｚは、ＮＲ8 、Ｃ、ＯまたはＳから選ばれ［式中、Ｒ8 は、Ｈ、Ｃ1 〜Ｃ6 アルキル、ＣＯ2 ＨまたはＣＯ2 （Ｃ1 〜Ｃ6 アルキル）］；Ｒ4 〜Ｒ7 は、独立して、Ｈ、ＯＣＨ3 、ＣＦ3 から選ばれるか、もしくはＲ4 〜Ｒ7のいずれの２つもが、オルト置換基が結合してフェニル環を形成しうる場合、ｎは１〜２である（但し、Ｄ2 は、Ｄ1 およびＤ2 が共働して一対の複素環構造を形成するような、Ｄ1に対応する、四級化された複素環構造となるように選ばれる）｝ことを特徴とする上記２０．に記載の製造方法。
２２．前記近赤外染料が、ＤＦ−１４１３、ＤＦ−１４１９、ＤＦ−１４２２、ＤＦ−１４２９、ＤＦ−１６６８、ＤＦ−１２１２４、ＤＦ−１５１１８、ＤＦ−１５１３１、ＤＦ−１５１３２、ＮＫ−３８７７、ＧＷ−８２６、ＧＷ−４３６、ＧＷ−７７６、ＧＷ−９７６、ＧＷ−１８６、およびＮＫ−２２６８からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記光画像形成性染料が、ＬＣＶ、ＬＥＣＶ、ＬＰＣＶ、ＬＢＣＶ、ＬＶ−１、ＬＶ−２、およびＬＶ−３からなる群より選ばれることを特徴とする、上記２１．に記載の製造方法。
２３．前記近赤外染料が０. ５〜５重量％存在し、前記ヘキサアリールビイミダゾール化合物が０. ５〜５重量％存在し、そして、前記ロイコ染料が０. ５〜１０重量％存在することを特徴とする、上記２０．、２１．または２２．に記載の製造方法。
２４． ヘキサアリールビイミダゾール化合物を活性化して、光重合性または光画像形成性化合物内で光化学反応を誘導する方法であって、（１）
【化３９】
1999149154.tif 000040
の近赤外染料にして：｛前記式中、Ａは
【化４０】
1999149154.tif 000041
であり；Ｄ1 は、
【化４１】
1999149154.tif 000042
であり；Ｄ2 は、
【化４２】
1999149154.tif 000043
であり；Ｒ1 またはＲ2 は、独立して、Ｈ；Ｃ1 〜Ｃ6 アルキル；あるいは、置換されていないか、もしくはハロゲン、−Ｏ（Ｃ1 〜Ｃ6 アルキル）、−Ｏアリール、アリールまたはＣＦ3 Ｏで置換されていてもよいフェニルまたはナフチルであるアリール；（Ｃ1 〜Ｃ6 アルキル）アリールであり；
【化４３】
1999149154.tif 000044
は、フェニルまたはナフチルから選ばれる芳香環であり；
【化４４】
1999149154.tif 000045
は、ベンゾピラジン、ベンゾ−１, ４−オキサジンまたは、ベンゾ−１, ４−チアジンから選ばれるヘテロアリール環であり；Ｕは、ＮＲ3 、Ｓ、Ｐ、Ｒ3 またはＯであり；Ｙは、Ｃ（Ｒ1 ）（Ｒ2 ）、
【化４５】
1999149154.tif 000046
であり；Ｒ3 は、置換されていないか、もしくはＣＯ2 Ｈ、ＳＯ3 Ｈまたはそれらの塩で置換されているＣ1 〜Ｃ6 アルキルであり；Ｒ4 〜Ｒ7 は、独立して、Ｈ、ＯＣＨ3 、ＣＦ3 、ハロゲンから選ばれ；Ｚは、ＮＲ8 、Ｃ、ＯまたはＳから選ばれ；Ｒ8 は、Ｈ、Ｃ1 〜Ｃ6 アルキル、（ＣＨ2 ）m ＣＯ2 Ｈまたは（ＣＨ2 ）mＯ2 （Ｃ1 〜Ｃ6 アルキル）から選ばれ；ｎは、１〜２であり；そしてｍは、０〜６であって、但し、Ａがエノラートアニオンを含有する場合は、対イオンＬ- は存在しない｝ところの近赤外染料を、ヘキサアリールビイミダゾール化合物、ならびに光重合性化合物および連鎖移動剤か、あるいは光画像形成性化合物を含有する組成物に加えて混合物を形成する工程と；（２）前記混合物を、画像形成するよう露光させるべき基板に加える工程と；（３）前記混合物を画像形成するよう近赤外放射に対し露光させ、前記ヘキサアリールビイミダゾール化合物を活性化して、前記混合物中で光化学的反応を誘導させる工程と；そして（４）画像形成するよう露光させた混合物を現像して、基板上に画像を形成させる工程と、を具えることを特徴とする方法。
２５．前記近赤外染料が、ＤＦ−１４１３、ＤＦ−１４１９、ＤＦ−１４２２、ＤＦ−１６６８、ＤＦ−１４２９、ＤＦ−１５１１８、ＤＦ−１５１３１、およびＤＦ−１５１３２からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記ロイコ染料が、ＬＣＶ、ＬＥＣＶ、ＬＰＣＶ、ＬＢＣＶ、ＬＶ−１、ＬＶ−２、およびＬＶ−３からなる群より選ばれており、かつ、９, １０−フェナントレンキノンおよびピレンキノンからなる群より選ばれる１種のキノンを更に含有することを特徴とする、上記１．に記載の組成物。
２６．前記近赤外染料が、ＤＦ−１４１３、ＤＦ−１４１９、ＤＦ−１４２２、ＤＦ−１６６８、ＤＦ−１４２９、ＤＦ−１５１１８、ＤＦ−１５１３１、およびＤＦ−１５１３２からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記ロイコ染料が、ＬＣＶ、ＬＥＣＶ、ＬＰＣＶ、ＬＢＣＶ、ＬＶ−１、ＬＶ−２、およびＬＶ−３からなる群より選ばれており、かつ、９, １０−フェナントレンキノンおよびピレンキノンからなる群より選ばれる１種のキノンを更に含有することを特徴とする、上記１２．に記載の光画像形成素子。
２７．前記近赤外染料が、ＤＦ−１４１３、ＤＦ−１４１９、ＤＦ−１４２２、ＤＦ−１６６８、ＤＦ−１４２９、ＤＦ−１５１１８、ＤＦ−１５１３１、およびＤＦ−１５１３２からなる群より選ばれ；前記ヘキサアリールビイミダゾール化合物が、ｏ−Ｃｌ−ＨＡＢＩ、ＣＤＭ−ＨＡＢＩ、２, ３, ５−ＴＣｌ−ＨＡＢＩ、およびＴＣＴＭ−ＨＡＢＩからなる群より選ばれ；そして、前記ロイコ染料が、ＬＣＶ、ＬＥＣＶ、ＬＰＣＶ、ＬＢＣＶ、ＬＶ−１、ＬＶ−２、およびＬＶ−３からなる群より選ばれており、かつ、９, １０−フェナントレンキノンおよびピレンキノンからなる群より選ばれる１種のキノンを更に含有することを特徴とする、上記２０．に記載の製造方法。